(57)【要約】  消費者製品および医療産業において主に有用である膨張性の発熱性ゲル形成組成物。より詳細には、電気または可燃性燃料を必要としない、表面および物体を加熱するのに効率的で長く持続する熱生成を伴う膨張性の粒子状発熱性ゲル形成組成物の使用に関する。【特許請求の範囲】
【請求項１】
膨張性の発熱性ゲル形成組成物であって、
第１および第２の金属性ガルバニック合金粒子、
少なくとも１種の遷移金属から構成される金属性二次シェル、ならびに
高吸収性ポリマー
を含み、
第１および第２の金属性ガルバニック合金粒子、金属性二次シェル、ならびに高吸収性ポリマーが互いにブレンドされ、
ゲル形成組成物が、水および電解質に曝露されると、水和され、熱を所定の持続時間生成する発熱反応を引き起こすにつれて、膨張する、組成物。
【請求項２】
第１および第２の金属性ガルバニック合金粒子、金属性二次シェル、ならびに高吸収性ポリマーが互いにブレンドされ、電気接触する、請求項１に記載の組成物。
【請求項３】
高吸収性ポリマーとブレンドされた第１および第２の金属性ガルバニック粒子から、粉末混合物が形成される、請求項１に記載の組成物。
【請求項４】
金属性ガルバニック合金粒子が、ブレンディング装置によって高吸収性ポリマーとブレンドされて、粉末混合物を形成する、請求項１に記載の組成物。
【請求項５】
第１および第２の金属性ガルバニック合金粒子、金属性二次シェル、ならびに高吸収性ポリマーが互いにブレンドされて、均質混合物を形成する、請求項１に記載の組成物。
【請求項６】
二次シェルの遷移金属が、スカンジウム、チタン、バナジウム、クロム、マンガン、鉄、コバルト、ニッケル、銅、亜鉛、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、白金、金、水銀、ラザホージウム、ドブニウム、シーボーギウム、ボーリウム、ハッシウム、マイトネリウム、またはウンウンニリウムからなる、請求項１に記載の組成物。
【請求項７】
二次シェルの遷移金属が、二酸化マンガンである、請求項１に記載の組成物。
【請求項８】
ガルバニック合金粒子、二次シェル、および高吸収性ポリマーとブレンドされた、活性炭をさらに含み、
活性炭が、ゲル形成中の発熱反応によって生成される臭気を吸収する、請求項１に記載の組成物。
【請求項９】
活性炭が、マグネタイトとブレンドまたは合金化される、請求項８に記載の組成物。
【請求項１０】
活性炭が、組成物の全重量の２〜２５％を占める、請求項８に記載の組成物。
【請求項１１】
発熱反応の出力が、第１および第２の金属性ガルバニック合金粒子と高吸収性ポリマーとの第１の重量比によって決定される、請求項１に記載の組成物。
【請求項１２】
電解質をさらに含み、高吸収性ポリマーが、少なくとも２００ｇ／ｇの吸収能力を含み、高吸収性ポリマーが、水素結合を介した水分子の溶媒和によって溶解することなく水を吸収するように動作可能である、請求項１に記載の組成物。
【請求項１３】
電解質が、塩化カリウム、塩化ナトリウムまたは塩化カルシウムを含む、請求項１０に記載の組成物。
【請求項１４】
第１および第２のガルバニック合金粒子が、マグネシウムおよび鉄を含む、請求項１に記載の組成物。
【請求項１５】
発熱性粒子状ゲル形成組成物が、少なくとも１種の結合剤をさらに含む、請求項１に記載の組成物。
【請求項１６】
高吸収性ポリマーが、ポリアクリルアミドナトリウムである、請求項１に記載の組成物。
【請求項１７】
ゲル形成組成物が、少なくとも５倍（体積／体積）膨張する、請求項１に記載の組成物。
【請求項１８】
ゲル形成組成物が、少なくとも１０倍（体積／体積）膨張する、請求項１に記載の組成物。
【請求項１９】
発熱性粒子状ゲル形成組成物が、４００ｇ／ｇより高い吸収能力を有する、請求項１に記載の組成物。
【請求項２０】
ガルバニック合金粒子が、２〜２０重量％の鉄と８０〜９８重量％のマグネシウムの混合物から形成される、請求項１に記載の組成物。
【請求項２１】
２０：１〜５：１の重量比のガルバニック合金粒子と高吸収性ポリマーを混合することによって形成される、請求項１に記載の組成物。
【請求項２２】
約１：１の重量比のガルバニック合金粒子と高吸収性ポリマーを混合することによって形成される、請求項１に記載の組成物。
【請求項２３】
２０：１〜５：１の重量比の高吸収性ポリマーとガルバニック合金粒子を混合することによって形成される、請求項１に記載の組成物。
【請求項２４】
ガルバニック合金粒子が、ポリマーによってマイクロカプセル化される、請求項１に記載の組成物。
【請求項２５】
ポリマーが、ヒドロキシプロピルメチルセルロースである、請求項２４に記載の組成物。
【請求項２６】
ガルバニック合金粒子が、高吸収性ポリマーによって形成されたゲルによってカプセル化され、所定の持続時間が、少なくとも１時間である、請求項１に記載の組成物。
【請求項２７】
第１のガルバニック合金粒子がアノードであり、第２のガルバニック合金粒子がカソードであり、第１および第２のガルバニック合金粒子を高吸収性ポリマーとブレンドすると、組成物が形成される、請求項１に記載の組成物。
【請求項２８】
膨張性の発熱性膨張性組成物であって、
第１および第２のガルバニック合金粒子、
高吸収性ポリマー、ならびに
過マンガン酸カリウムまたは鉄酸カリウム
を含み、
第１および第２の金属性ガルバニック合金粒子、過マンガン酸カリウムまたは鉄酸カリウム、ならびに高吸収性ポリマーが互いにブレンドされ、
組成物が、水および電解質のみに曝露されると、水和され、熱を所定の持続時間生成する発熱反応を引き起こすにつれて、膨張する、組成物。
【請求項２９】
発熱反応中に組成物から生成された水素ガスが、過マンガン酸カリウムまたは鉄酸カリウムによって加水分解される、請求項２８に記載の組成物。
【請求項３０】
第１および第２の金属性ガルバニック合金粒子、金属性二次シェル、ならびに高吸収性ポリマーが互いにブレンドされて、均質混合物を形成する、請求項２８に記載の組成物。
【請求項３１】
水および過酸化水素（Ｈ２Ｏ２）が、発熱反応の副生成物である、請求項２８に記載の組成物。
【請求項３２】
発熱反応によって生成された染色剤が、ゲル形成組成物によって封鎖される、請求項２８に記載の組成物。
【請求項３３】
封止容器に配置されている、請求項２８に記載の組成物。
【請求項３４】
封止容器が、透過性層を含む、請求項３３に記載の組成物。
【請求項３５】
封止容器が、蒸気弁をさらに含む、請求項３３に記載の組成物。
【請求項３６】
発熱反応の出力が、第１および第２の金属性ガルバニック合金粒子と高吸収性ポリマーとの第１の重量比によって決定される、請求項２８に記載の組成物。
【請求項３７】
第１および第２のガルバニック合金粒子が、ＭｇＦｅおよびＭｎＯ２を含む、請求項３８に記載の組成物。
【請求項３８】
膨張性の発熱性組成物であって、
緩衝剤とブレンドされた酸化マンガン
を含み、
ゲル形成組成物が、水性溶液のみに曝露されると、水和され、熱を所定の持続時間生成するにつれて、膨張する、組成物。
【請求項３９】
酸化マンガンが、二酸化マンガンである、請求項３８に記載の組成物。
【請求項４０】
水性溶液が過酸化水素であり、緩衝剤が高吸収性ポリマーである、請求項３８に記載の組成物。
【請求項４１】
膨張して、発熱性ゲルを形成する、請求項４０に記載の組成物。
【請求項４２】
膨張して、硬いフォームを形成する、請求項４０に記載の組成物。
【請求項４３】
水和されるにつれてふんわり膨らむ、請求項４０に記載の組成物。
【請求項４４】
水性溶液が過酸化水素であり、緩衝剤が、圧縮スポンジおよび／または粘土粒子のブレンド混合物である、請求項３８に記載の組成物。
【請求項４５】
膨張して、硬いフォームを形成する、請求項４４に記載の組成物。
【請求項４６】
発熱反応の出力が、酸化マンガンと緩衝剤との第１の重量比によって決定される、請求項３８に記載の組成物。
【請求項４７】
緩衝剤が高吸収性ポリマーであり、酸化マンガンおよび高吸収性ポリマーが互いにブレンドされて、均質混合物を形成する、請求項３８に記載の組成物。
【請求項４８】
封止容器に配置されている、請求項３８に記載の組成物。
【請求項４９】
発熱反応中に組成物から生成または放出されるガスが最小またはほぼゼロである、請求項１から４８のいずれかに記載の組成物。
【請求項５０】
発熱反応によって生成されたガスの約３７％〜約９３％が抑制され、発熱反応中に組成物から放出されない、請求項１から４８のいずれかに記載の組成物。
【請求項５１】
発熱反応によって生成されたガスの約９３％〜約１００％が抑制され、発熱反応中に組成物から放出されない、請求項１から４８のいずれかに記載の組成物。
【請求項５２】
発熱反応によって生成されたガスの４０％もしくは約４０％超、４５％もしくは約４５％超、５０％もしくは約５０％超、５５％もしくは約５５％超、６０％もしくは約６０％超、６５％もしくは約６５％超、７０％もしくは約７０％超、７５％もしくは約７５％超、８０％もしくは約８０％超、８５％もしくは約８５％超、９０％もしくは約９０％超、または９５％もしくは約９５％超が抑制され、発熱反応中に組成物から放出されない、請求項１から４８のいずれかに記載の組成物。
【請求項５３】
容器、
先行する請求項のいずれかに記載の発熱性粒子状ゲル形成組成物、
活性剤水溶液であって、ゲル形成組成物が水和されるにつれて膨張するように、緩衝剤または高吸収性ポリマーが、活性剤水溶液を吸収するように動作可能である、活性剤水溶液、および
組成物が空気の非存在下で活性剤水溶液と接触すると活性化されて、熱を所定の持続時間生成することを明記している指示書
を含むキット。
【請求項５４】
容器が、バッグ、ティーバッグ、または透過性サシェである、請求項５３に記載のキット。
【請求項５５】
飲料容器、食品容器、医療デバイス、マッサージ器具などにおいて使用される、請求項５３に記載のキット。
【請求項５６】
膨張性の発熱性粒子状ゲル形成組成物であって、
マグネシウムおよび鉄を含む第１および第２の金属性ガルバニック合金粒子、
二酸化マンガンを含む少なくとも１種の遷移金属から構成される金属性二次シェル、ならびに
ポリアクリルアミドナトリウムを含む高吸収性ポリマー
を含み、
第１および第２の金属性ガルバニック合金粒子、金属性二次シェル、ならびに高吸収性ポリマーが互いにブレンドされ、
ゲル形成組成物が、水および電解質に曝露されると、水和され、熱を所定の持続時間生成する発熱反応を引き起こすにつれて、膨張する、組成物。
【請求項５７】
膨張性の発熱性粒子状ゲル形成組成物であって、
マグネシウムおよび鉄を含む第１および第２のガルバニック合金粒子、
ポリアクリルアミドナトリウムを含む高吸収性ポリマー、ならびに
過マンガン酸カリウムまたは鉄酸カリウム
を含み、
第１および第２の金属性ガルバニック合金粒子、過マンガン酸カリウムまたは鉄酸カリウム、ならびに高吸収性ポリマーが互いにブレンドされ、
ゲル形成組成物が、水および電解質のみに曝露されると、水和され、熱を所定の持続時間生成するにつれて、膨張する、組成物。
【請求項５８】
膨張性の発熱性粒子状ゲル形成組成物であって、
ポリアクリルアミドナトリウムを含む高吸収性ポリマーとブレンドされた酸化マンガン
を含み、ゲル形成組成物が、水性溶液のみに曝露されると、水和され、熱を所定の持続時間生成するにつれて、膨張する、組成物。
【請求項５９】
膨張性の発熱性組成物であって、
鉄を含まない、マグネシウムおよび酸化マンガンを含む第１および第２の金属性ガルバニック合金粒子、
高吸収性ポリマー、ならびに
炭素粒子
を含み、
第１および第２の金属性ガルバニック合金粒子、高吸収性ポリマー、ならびに炭素粒子を互いにブレンドすることができ、
組成物が、水で水和され、熱を所定の持続時間生成するにつれて、膨張する、組成物。
【請求項６０】
容器、
先行する請求項のいずれかに記載の発熱性粒子状ゲル形成組成物、
水または生理食塩水を含む活性剤水溶液であって、ゲル形成組成物が水和されるにつれて膨張するように、高吸収性ポリマーが、活性剤水溶液を吸収するように動作可能である、活性剤水溶液、および
組成物が空気の非存在下で活性剤水溶液と接触すると活性化されて、熱を所定の持続時間生成することを明記している指示書
を含むキット。
【発明の詳細な説明】
【技術分野】
【０００１】
関連出願の相互参照
本出願は、２０１６年１２月１３日出願の米国特許仮出願第６２／４３３，７６６号に対する優先権を主張するものであり、その内容はそれらの全体として、参照により逐語的に記述されているかのように本出願に組み込まれる。
【０００２】
技術分野
本開示は、一般に、消費者製品および医療産業において主に有用である発熱性組成物に関する。
【背景技術】
【０００３】
電気または燃焼燃料の使用なしに熱を生成する能力は、多くの用途において望ましい。化粧品産業において、熱は、様々な化粧品の皮膚および頭皮への適用に望ましい。医療専門職において、熱の適用は、物理療法、整形外科、創傷治癒、関節炎治療などにおいて重要である。消費者製品において、食品および他の物質の熱さを保ち、ならびにそれらを最初に加熱する能力は、他の加熱手段が好都合でない、または利用できないとき望まれる。
【０００４】
そのような用途における発熱性の化学反応の有用性が記載されている。例えば、軍隊は、少なくとも１９７３年以降戦場において軍用食を加熱するのに「フレームレス加熱デバイス」を使用してきた。これらのデバイスは、マグネシウムアノード、炭素電極および電解質塩からなる「ホットシート」の形である。さらに最近では、軍隊は、半固体のポリエチレンマトリックスに捕捉されたマグネシウム−鉄合金粒子でできた化学的加熱パッドを利用する取り外し式軍用食加熱デバイス（ＤＲＨＤ）を開発した（例えば、米国特許第４，５２２，１９０号を参照のこと）。
【０００５】
化粧品産業において熱を生成する金属合金粒子の他の例は、吸収性材料として紙ベースの「フラフ」と併せた使用について記載されている。しかし、そのような系は、比較的低いエネルギーポテンシャルを有し、したがって短時間の発熱反応および不均一な加熱を示す。
【０００６】
したがって、安全、均一、制御可能で、長く持続する好都合な形式で熱を発生させるのに使用することができる組成物が必要とされている。したがって、当技術分野において、これらのおよび他の問題を解決する必要が存在する。
【発明の概要】
【０００７】
特許請求された主題のいくつかの態様の基本的な理解をもたらすために、以下の簡略化した概要を提供する。この概要は広範囲におよぶ概説ではなく、主要な／重要な要素を特定するものでも、特許請求された主題の範囲を叙述するものでもない。その目的は、いくつかの概念を簡略化した形で、以下に呈示されるより詳細な説明の序文として呈示することである。
【０００８】
一実施形態において、第１および第２の金属性ガルバニック合金粒子（または、一緒に合金化されていてもよい少なくとも２種の異なる金属性ガルバニック合金粒子）を含む膨張性の発熱性粒子状ゲル形成組成物が提供される。他の実施形態において、２種より多い異なる金属性ガルバニック合金粒子を提供することができる。少なくとも１種の遷移金属から構成される金属性二次シェル；および高吸収性ポリマー；ここで、第１および第２の金属性ガルバニック合金粒子（または２種以上の異なる金属性ガルバニック合金粒子のそれぞれ）、金属性二次シェル、ならびに高吸収性ポリマーは互いにブレンドされ、ゲル形成組成物は、水および電解質に曝露されると、水和され、熱を所定の持続時間生成する発熱反応を引き起こすにつれて、膨張する。一部の実施形態においては、第１および第２の金属性ガルバニック合金粒子、金属性二次シェル、ならびに高吸収性ポリマーは互いにブレンドされ、電気接触する。一部の実施形態において、高吸収性ポリマーとブレンドされた第１および第２の金属性ガルバニック粒子から、粉末混合物が形成される。所定の持続時間とは、数分（例えば、５分間）〜数時間（例えば、８時間）の範囲であり得るが、所望のまたは必要とされる任意の持続時間とすることができる。本開示において持続時間に関して使用される「所定の」という用語は、それぞれの組成物に基づいて知られているまたは予想されるが、そのようなものとして具体的に定義されていない限り、各例において決定されているわけでも、使用者に必ずしも知られているというわけでないものであり得る。
【０００９】
特許請求された組成物によって、ガス抑制、例えば水素ガス抑制、または典型的には基となる発熱反応によって発生したガスの抑制を、これらのガスが、形成された組成物（反応した、反応している、形成されたゲル／フォーム、膨張しているまたは膨張した発熱性などの組成物を指す）から逃避しない、またはこれらの逃避が本明細書で論じられるかなりの程度に抑制されるように実現する。ある特定の実施形態において、発熱反応によって生成されたガスの大部分（または本明細書に記載される百分率）は抑制され、発熱反応中に組成物から放出されない。
【００１０】
一部の実施形態において、活性炭が組成物と共に臭気吸収剤として使用される。活性炭は、組成物の約２〜２５％の量で存在することができる。活性炭には、様々な粒径のグラファイト材料、他の炭素粉末の組合せが含まれ得る。
【００１１】
一実施形態において、膨張性の発熱性組成物は、２種以上の異なる金属性粒子を含むことができ、それぞれ、異なる酸化電位を有する。少なくとも１種の遷移金属を有する金属性二次シェルを含めることができる。高吸収性ポリマーも含めることができる。第１および第２の金属性ガルバニック合金粒子、金属性二次シェル、ならびに高吸収性ポリマーを（例えば、均一な粉末混合物に）互いにブレンドすることができ、ゲル形成組成物は、水および電解質に曝露されると、水和されて、熱を所定の持続時間生成する発熱反応を引き起こすにつれて、膨張することができる。ある特定の実施形態において、発熱反応によって生成されたガスの大部分（または本明細書に記載される百分率）は抑制され、発熱反応中に組成物から放出されない。
【００１２】
含まれることの多い実施形態において、膨張性の発熱性組成物であって、第１および第２のガルバニック合金粒子（または一緒に合金化されていてもよい少なくとも２種の異なる金属性ガルバニック合金粒子）；高吸収性ポリマー；ならびに過マンガン酸カリウムまたは鉄酸カリウムを含み、第１および第２の金属性ガルバニック合金粒子（または２種以上の異なる金属性ガルバニック合金粒子のそれぞれ）、過マンガン酸カリウムまたは鉄酸カリウム、ならびに高吸収性ポリマーが互いにブレンドされ、組成物が、水および電解質のみに曝露されると、水和されて、熱を所定の持続時間生成する発熱反応を引き起こすにつれて、膨張する、組成物が提供される。ある特定の実施形態において、第１および第２のガルバニック合金粒子は、ＭｇＦｅおよびＭｎＯ２を含む。同様に、しばしば、発熱反応によって生成されたガスの約３７％〜約９３％、または９３％超が抑制され、発熱反応中に組成物から放出されない。
【００１３】
別の実施形態において、膨張性の発熱性組成物であって、高吸収性ポリマーとブレンドされた酸化マンガンを含み、ゲル形成組成物が、水性溶液のみに曝露されると、水和されて、熱を所定の持続時間生成する発熱反応を引き起こすにつれて、膨張する、組成物が提供される。一部の実施形態において、酸化マンガンは二酸化マンガンである。ある特定の関連した実施形態において、発熱反応によって生成されたガスの大部分（または本明細書に記載される百分率）は抑制され、発熱反応中に組成物から放出されない。
【００１４】
一部の実施形態において、組成物は膨張して、硬い（ｓｔｉｆｆ）フォームを形成する。一部の実施形態において、組成物は、水和されるにつれてふんわり膨らむ。一部の実施形態において、水性溶液は過酸化水素であり、緩衝剤は、圧縮スポンジおよび／または粘土粒子のブレンド混合物である。この点において、この実施形態の組成物は膨張して、硬いフォームを形成することができる。ある特定の関連した実施形態において、発熱反応によって生成されたガスの大部分（または本明細書に記載される百分率）は抑制され、発熱反応中に組成物から放出されない。
【００１５】
キット、例えば、容器；先行する請求項のいずれかに記載の発熱性粒子状ゲル形成組成物；活性剤水溶液であって、ゲル形成組成物が水和されるにつれて膨張するように、高吸収性ポリマーが、活性剤水溶液を吸収するように動作可能である、活性剤水溶液；および組成物が空気の非存在下で活性剤水溶液と接触すると活性化されて、熱を所定の持続時間生成することを明記している指示書を含むキットも提供される。
【００１６】
別の実施形態において、膨張性の発熱性粒子状ゲル形成組成物であって、マグネシウムおよび鉄を含む第１および第２の金属性ガルバニック合金粒子；二酸化マンガンを含む少なくとも１種の遷移金属から構成される金属性二次シェル；ならびにポリアクリルアミドナトリウムを含む高吸収性ポリマーを含み、第１および第２の金属性ガルバニック合金粒子、金属性二次シェル、ならびに高吸収性ポリマーが互いにブレンドされ、ゲル形成組成物が、水および電解質に曝露されると、水和され、熱を所定の持続時間生成する発熱反応を引き起こすにつれて、膨張する、組成物が提供される。ある特定の関連した実施形態において、発熱反応によって生成されたガスの大部分（または本明細書に記載される百分率）は抑制され、発熱反応中に組成物から放出されない。
【００１７】
別の実施形態において、酸化マグネシウムおよび酸化マンガンを含む（すなわち、それによって、ガルバニック合金粒子は、鉄を含まない）第１および第２の金属性ガルバニック合金粒子を有する膨張性の発熱性組成物が提供される。高吸収性ポリマーを炭素粒子と同様に含めることができる。第１および第２の金属性ガルバニック合金粒子、高吸収性ポリマー、ならびに炭素を互いにブレンドすることができる。組成物は水で水和されるにつれて膨張し、塩などの電解質を水に含める必要はない。組成物を水和すると、熱を所定の持続時間生成する発熱反応を引き起こすことができる。ある特定の関連した実施形態において、発熱反応によって生成されたガスの大部分（または本明細書に記載される百分率）は抑制され、発熱反応中に組成物から放出されない。
【００１８】
別の実施形態において、膨張性の発熱性（粒子状）ゲル形成組成物であって、マグネシウムおよび鉄を含む第１および第２のガルバニック合金粒子；ポリアクリルアミドナトリウムを含む高吸収性ポリマー；ならびに過マンガン酸カリウムまたは鉄酸カリウムを含み、第１および第２の金属性ガルバニック合金粒子、過マンガン酸カリウムまたは鉄酸カリウム、ならびに高吸収性ポリマーが互いにブレンドされ、ゲル形成組成物が、水および電解質のみに曝露されると、水和され、熱を所定の持続時間生成するにつれて、膨張する、組成物が提供される。ある特定の関連した実施形態において、発熱反応によって生成されたガスの大部分（または本明細書に記載される百分率）は抑制され、発熱反応中に組成物から放出されない。
【００１９】
別の実施形態において、ふんわり膨らむことができ、かつ／または膨潤することができる膨張性の発熱性組成物であって、ポリアクリルアミドナトリウムを含む高吸収性ポリマーとブレンドされた酸化マンガンを含む組成物が提供される。この実施形態では、ポリアクリルアミドナトリウムではない、本明細書に開示される高吸収性ポリマーを使用することができる。組成物は、水性溶液のみに曝露されると、水和され、熱を所定の持続時間生成するにつれて、膨張する。ある特定の関連した実施形態において、発熱反応によって生成されたガスの大部分（または本明細書に記載される百分率）は抑制され、発熱反応中に組成物から放出されない。
【００２０】
別の実施形態において、容器；先行する請求項のいずれかに記載の発熱性粒子状ゲル形成組成物；水または生理食塩水を含む活性剤水溶液であって、ゲル形成組成物が水和されるにつれて膨張するように、高吸収性ポリマーが、活性剤水溶液を吸収するように動作可能である、活性剤水溶液；および組成物が空気の非存在下で活性剤水溶液と接触すると活性化されて、熱を所定の持続時間生成することを明記している指示書を含むキットが提供される。
【００２１】
本明細書で企図される頻繁な実施形態において、組成物は、発熱反応時に、または発熱反応の結果としてその他の時に組成物（反応した、反応している、形成されたゲル／フォーム、膨張しているまたは膨張した発熱性などの組成物を指す）から生成または放出されるガスを最小またはほぼゼロにするように適合されている。しばしば、発熱反応によって生成されたガスの約３７％〜約９３％が抑制され、発熱反応時に、またはその他の時に発熱反応の結果として組成物から放出されない。同様にしばしば、発熱反応によって生成されたガスの約９３％〜約１００％が抑制され、発熱反応時に、またはその他の時に発熱反応の結果として組成物から放出されない。頻繁に含まれる実施形態において、発熱反応によって生成されたガスの４０％もしくは約４０％超、４５％もしくは約４５％超、５０％もしくは約５０％超、５５％もしくは約５５％超、６０％もしくは約６０％超、６５％もしくは約６５％超、７０％もしくは約７０％超、７５％もしくは約７５％超、８０％もしくは約８０％超、８５％もしくは約８５％超、９０％もしくは約９０％超、９３％もしくは約９３％超、または９５％もしくは約９５％超が抑制され、発熱反応時に、またはその他の時に発熱反応の結果として組成物（再び、反応した、反応している、形成されたゲル／フォーム、膨張しているまたは膨張した発熱性などの組成物を指す）から放出されない。
【００２２】
開示された解決策の他の態様は、本明細書全体にわたって見出される。しかし、上述および関連の目的を達成するために、本明細書で開示される態様は、特許請求された主題の原理を用いることができる様々な方式のいくつかだけを示しており、特許請求された主題は、そのような態様およびそれらの均等物をすべて含むように意図されている。他の利点および新規の特色は、以下の詳細な説明から明らかになり得る。
【発明を実施するための形態】
【００２３】
この解決策は、消費者製品および医療産業において主に有用である膨張性の発熱性ゲル形成組成物の分野におけるものである。より詳細には、本明細書に開示された解決策は、電気または可燃性燃料を必要としない、表面および物体を空気の非存在下で加熱するための長く持続する効率的な熱生成を伴う膨張性の粒子状発熱性ゲル形成組成物の使用に関する。本開示の発熱性ゲル形成組成物は、一般にいくつかの手法によって製剤化される。
【００２４】
普通に理解されている意味を有する用語を、明確にするためかつ／またはすぐに参照できるように本明細書において定義することができ、そのような定義を本明細書に含めることは、当技術分野において一般に理解されているものについて実質的な違いを表すと必ずしも解釈されるべきではない。本明細書に引用される特許、出願、出願公開および他の刊行物はすべて、それらの全体として参照により組み込まれる。このセクションに記述されている定義が、参照により本明細書に組み込まれる特許、出願、出願公開および他の刊行物に記述されている定義と反対またはその他の点で矛盾している場合、このセクションに記述されている定義が、参照により本明細書に組み込まれる定義に優先する。
【００２５】
本明細書では、「ａ」または「ａｎ」は「少なくとも１つの」または「１つ以上の」を意味する。
【００２６】
本明細書では、「使用者」、「対象」、「エンドユーザー」などという用語は、特定の実体または人に限定されない。例えば、「使用者」という用語は、本明細書に記載される系および方法を使用する人を指すことができ、往々にして技術者であり得る。しかし、この用語は、エンドユーザーまたは技術者に限定されず、したがって開示された系および方法を使用することができる様々な人を包含する。
【００２７】
次に、以下の詳細な説明を見て、開示された解決策をよく理解することができる。記載される実施形態は例として記述されているのであって、最終的に特許請求の範囲に定義される実施形態の限定として記述されているものではないことをはっきりと理解されたい。
【００２８】
「ガルバニック合金」は、２種以上の異なる金属塩を組み合わせることを含めて、２種以上の金属元素を組み合わせることによって作製される金属を意味することができると理解される。組合せは、例えば、ボールミルなどを使用する合金化プロセスを使用することを含む、公知の合金化する（ａｌｌｏｙｉｎｇ）ための手段を介することが多い。
【００２９】
「ブレンドされた」という用語は、２種以上のものを一緒にブレンドして、ブレンド粉末（均一にせよそうでないにせよ）、均質な混合物または均質な粉末などの混合物を形成することを意味することができると理解される。２種以上のものを一緒に「ブレンドする」のに使用することができるブレンダーには、ドラムミキサー、ブラウンミキサー、リボンブレンダー、ブレードブレンダー、Ｖ字形ブレンダー、バッチミキサーなど市販のミキサーおよびブレンダーが含まれ得る。
【００３０】
「活性剤溶液」という用語は、水、水および電解質、または本開示の発熱性組成物のいずれかと接触すると、発熱反応を開始、増強もしくは再開する他の水性溶液を意味することができると理解される。
【００３１】
本明細書では、「ゲル」という用語は、当技術分野において、フォームに加えてゲルとして以前から知られている材料およびそれらの組合せを指すように意図されている。フォームは、形成されると、硬いフォームなどある特定のレベルの構造剛性または形状保持性（ｓｈａｐｅ  ａｄｈｅｒｅｎｃｅ）を有するフォームであることが多い。そのような硬いフォームは、ある特定のレベルの外部の力に対する変形に耐えることができ、または自立性フォーム組成物であり得る。したがって、ゲル形成組成物は、本明細書では、ゲル形成組成物を指すように意図され、具体的に特段の指示のない限り、フォーム形成組成物も指す。同様に、例えば発熱性ゲルは、本明細書では、発熱性ゲル組成物を指すように意図され、具体的に特段の指示のない限り、発熱性フォーム組成物も指す。同様に、例えば膨潤性ゲルまたはゲルマトリックスも、したがって具体的に特段の指示のない限り、本明細書で膨潤性フォームまたはフォームマトリックスを指すように意図されている。
【００３２】
本明細書では、「発熱性組成物」を、組成物を使用した発熱反応の開始の前、その間、またはその後に「発熱性組成物」と呼ぶことができる。
【００３３】
自己加熱性組成物の使用は周知である。塩および水によって活性化されるマグネシウム−鉄の合金が、軍隊およびレクリエーション市場によって何十年も使用されてきた。しかし、これらの反応のすべてが、制御不可能であり、激しく、時間が短い。これらの反応では、水分子を酸素に分裂させ、水素ガスを遊離させながら熱を生成することによって、酸化−還元反応を使用して、金属元素を効果的に酸化する。この水素ガス放出は、標準大気条件下において水素ガスが爆発性であるため、これらの組成物を使用することができる場所について主要な制限因子であり得る。
【００３４】
自己加熱性に対する以前の手法は、高吸収性ポリマー（ＳＡＰ）と組み合わせたガルバニック合金（例えば、Ｍｇ−Ｆｅ合金）を含むものであった。次に、そのような手法は、ＳＡＰと水性溶液（例えば、水または生理食塩水）の接触時にふんわり膨らむ作用によって形成される自己膨潤性ゲルを実現した。次に、これにより、対応する発熱性ゲルが物体周りの輪郭まで膨張し、空隙を補うことができる。より重要なことに、ＳＡＰの膨潤性剤は、Ｍｇ−Ｆｅの酸化プロセスに電子的に干渉するものであり、反応内で影響を及ぼす水素結合力を理解しつつ、既知の時間にわたる熱の出力を算出して、制御された反応を設計することができる。ＳＡＰの熱対時間緩衝効果は、それ自体の構造内で、水および電解質の存在下におけるガルバニック合金の酸化傾向間の綱引きで電子共有および水素結合力を利用することによって働く。より詳細には、塩溶液、およびＳＡＰマトリックスの電子吸引力、すなわち水素結合および原子価共有である。水で駆動される、制御および算出された持続放出性発熱反応はできる限り適用可能であるが、反応の副生成物として水素ガスを放出するという不利な点を依然として有する。
【００３５】
ガルバニック合金粒子
本開示全体にわたって論じられているように、ガルバニック合金（ＧＡ）粒子を含む開示された解決策の実施形態は、２種以上の金属剤の混合物からなることができ、２種以上の金属剤のそれぞれは、組成物のこの２つの構成成分が活性剤溶液を介して互いに電気接触すると、電気化学反応において一方はカソードとして機能し、他方はアノードとして機能するように、異なる酸化電位を有する。
【００３６】
例示的な金属剤には、銅、ニッケル、パラジウム、銀、金、白金、炭素、コバルト、アルミニウム、リチウム、鉄、酸化鉄（ＩＩ）、酸化鉄（ＩＩＩ）、マグネシウム、マンガン、Ｍｇ２Ｎｉ、ＭｇＮｉ２、Ｍｇ２Ｃａ、ＭｇＣａ２、ＭｇＣＯ３、ＭｎＯ２、およびそれらの組合せの混合物が含まれ得る。例えば、白金は、炭素上に分散することができ、この分散系をカソード材料として使用することができる。例えば、米国特許第３，４６９，０８５号；同第４，２６４，３６２号；同第４，４８７，８１７号；および同第５，５０６，０６９号を参照のこと。
【００３７】
例示的なアノード材料はマグネシウムであり、水と反応して、水酸化マグネシウム（Ｍｇ（ＯＨ）２）および水素ガスを形成し、大量の熱を発生させる。高い標準酸化電位を有する他の金属剤（リチウムなど）もアノード材料として機能することができるが、コストおよび安全性の観点からあまり好ましくない。カソード材料は、アノード材料よりも低い標準酸化電位を有する。カソードは、電気化学的相互作用において消費されないが、腐食アノードによって放棄された電子のための部位として機能し、電解質中で正に帯電したイオンを中和する。例示的なカソード材料には、鉄、銅およびコバルトが含まれる。
【００３８】
ある特定の例示的な実施形態において、ガルバニック合金は、一緒に合金化される２種の異なる合金を含む。最もしばしば、そのような合金は、本明細書で記載および／または企図される２種の異なるガルバニック合金の組合せを含む。例えば、一実施形態において、ガルバニック合金は、ＭｎＯ２と合金化されたＭｇＦｅを含む。
【００３９】
従来の溶解または機械的合金化など普通の方法のいずれも、ガルバニック合金の生成において用いることができる。機械的合金化のプロセスは、例えば、高エネルギーボールミルを使用してボール−粉末−ボール衝突によって起こる機械的変形の反復により、最初の粉末混合物の構成成分間の固体状態反応を誘導することを含む。そのような機械的変形には、例えば、金属構成要素、例えば活性および不動態金属粒子の繰り返される平坦化、破砕、および溶接が含まれ得る。鋼球とそれらの間に捕捉されている粒子を衝突させる衝撃から生成される得られたエネルギーは、原子的にクリーンな粒子表面を創造する。これらの原子的にクリーンな粒子表面により、一緒に冷間溶接することが可能になる。
【００４０】
粉砕前の金属性構成成分の粒径は、数ミクロンから数百ミクロンまで様々であり得る。一実施形態において、効率的な合金化を促進するのに２００ミクロン未満、例えば１００〜１５０ミクロンなどの、平均粒径を有することが望ましいことがある。
【００４１】
酸素またはある特定の他の反応性化合物への曝露により、冷間溶接効果を低減または完全になくす表面層が生成される。したがって、不活性雰囲気をミル中に維持して、クリーンな表面の再酸化を防止し、それによって、ガルバーニ電池反応を低減する、粒子表面の酸化物被覆の形成を回避することができる。本明細書では「不活性ガス」は、窒素、ヘリウム、ネオン、アルゴン、クリプトン、キセノン、ラドンなどの非反応性ガスであり、さらには、非酸化性ガス、二酸化炭素も含まれる。不活性ガスは、水を本質的に含むべきでない（５ｐｐｍ未満または１ｐｐｍ未満などの１０ｐｐｍ未満）。
【００４２】
一般に、粉砕プロセスを長期間進行させるとき、粒子構造はより緻密になり、カソード粒子はサイズが小さくなる。しかし、粉砕プロセスにおけるある特定の時点の後、追加の粉砕により、カソード材料がアノード材料全体にわたって微細分散されすぎになるため、腐食速度が低減する。これが起こると、電解質との接触のために利用できる粒子表面積のカソード／アノード比は低下し、したがって腐食速度が低下する。粉砕プロセスから得られた機械的合金化粉末は、全体にわたって分散しているより小さい粒子の不動態金属を有する活性金属のマトリックスからなる小粒子である。したがって、粉砕時間は、電気伝導率の点から最善の結果のために最適化されるべきである。一実施形態において、ガルバニック合金粒子は、マグネシウムとニッケル、マグネシウムと鉄、マグネシウムと銅、ならびにマグネシウムとコバルトからなる（米国特許第４，２６４，３６２号）。マグネシウム含有合金において、マグネシウムは、通常、７５重量％超、８０重量％超、９０重量％超または９５重量％超など、より豊富に存在している。
【００４３】
高吸収性ポリマー
高吸収性ポリマー（ＳＡＰ）を含む開示された解決策の実施形態において、ＳＡＰは、「スラッシュ粉末」、「水不溶性吸収性ヒドロゲル形成ポリマー」、「ヒドロゲル形成」ポリマーまたは「ハイドロコロイド」であり得ると理解される。ＳＡＰの使用は、水性溶液と組み合わせると、膨張するゲルを創造することができるので重要である。この水ベースのゲルは、その高い比熱容量のため、発熱反応によって発生したかなりの量の熱を貯蔵することができる。したがって、ゲルは、（ゲルの非存在下で実施された発熱反応と比較して）比較的長期間、熱いままでいる。ゲルは、加熱されている物体を比較的一定の高温に維持することができる持続時間も延ばす。さらに、ゲル形成組成物は膨張するとき、ゲルが膨張しなかった場合よりも、外部物体の広い表面積に熱を移動させることができる。
【００４４】
「高吸収性ポリマー」という用語は、水に曝露されると、乾燥ポリマー１ｇ当たり２００ｇまで膨潤することができるポリマーであり得る。一般に、ＳＡＰは、解離しているイオン性官能基を担持する柔軟なポリマー鎖の緩く架橋された三次元網目である。水などの特定の材料に対するＳＡＰの吸収能力は、浸透圧およびポリマーのその材料との親和性、ならびにポリマーのゴム弾性によって決定される。
【００４５】
ＳＡＰの内部のイオン濃度と周囲の水溶液のイオン濃度との違いにより、利用可能な浸透圧の強度が決定される。したがって、浸透圧によって、ＳＡＰが大量の水を吸収することができる。さらに、特定のポリマーのその周囲の溶液に対する親和性も、ポリマーの吸収能力に影響する。したがって、周囲の浸透圧およびポリマーの水に対する親和性によるポリマーの吸収能力に基づいて、ＳＡＰは、水素結合を介した水分子の溶媒和によって溶解することなく、大量の水および他の水性溶液を吸収することができ、網目のエントロピーを増加させて、ＳＡＰを途方もなく膨潤させる。
【００４６】
一方、ＳＡＰの吸収力を抑制する因子は、その網目構造によって生ずるゲルの弾性に見出される。ポリマーのゴム状弾性は、ポリマーの架橋密度と共に増加し、所与のＳＡＰの吸収能力は、そのゴム弾性がその吸水力と平衡を得るときその最大値に到達する。
【００４７】
ＳＡＰの例として、ポリアクリル酸塩ベースのポリマー、ビニルアルコール−アクリル酸塩ベースのポリマー、ＰＶＡベースのポリマー、またはイソブチレン−無水マレイン酸ポリマーを挙げることができる。ＳＡＰの他の例として、カルボキシメチルデンプン、カルボキシメチルセルロースおよびヒドロキシプロピルセルロースなどの多糖；ポリビニルアルコールおよびポリビニルエーテルなどの非イオン型；ポリビニルピリジン、ポリビニルモルホリノン、ならびにＮ，Ｎ−ジメチルアミノエチルまたはＮ，Ｎ−ジエチルアミノプロピルアクリラートおよびメタクリラートなどのカチオン型；ならびに加水分解デンプン−アクリロニトリルグラフトコポリマー、部分中和された加水分解デンプン−アクリロニトリルグラフトコポリマー、加水分解アクリロニトリルまたはアクリルアミドコポリマーおよびポリアクリル酸が含まれるカルボキシ基が挙げられる。
【００４８】
ＳＡＰを作製する方法は周知であり、所望の膨潤性を達成するように容易に最適化することができる。例えば、ＳＡＰは、水酸化ナトリウムとブレンドされたアクリル酸を開始剤の存在下で重合して、ポリアクリル酸ナトリウム塩（すなわち、「ポリアクリル酸ナトリウム」）を形成することによって作製することができる。ＳＡＰを作製するのに使用される他の材料は、ポリアクリルアミドコポリマー、エチレン無水マレイン酸コポリマー、架橋カルボキシ−メチル−セルロース、ポリビニルアルコールコポリマーおよび架橋ポリエチレンオキシドである。
【００４９】
多くのタイプのＳＡＰが市販されているが、大部分は、軽く架橋されたアクリラートとアクリル酸のコポリマー、ならびに逆懸濁、乳化重合または溶液重合によって調製されたデンプン−アクリル酸グラフトポリマーである。逆懸濁重合は、一般に、ポリアクリルアミドベースのＳＡＰを調製するのに使用され、モノマー溶液を非溶媒に分散し、安定剤が添加された微細なモノマー小滴を形成することを含む。次いで、開始剤の熱分解からのラジカルによって、重合が開始される。
【００５０】
特に適していることが見出されたＳＡＰには、例えば、Ｓｕｍｉｔｏｍｏ  Ｓｅｉｋａ  Ｃｈｅｍｉｃａｌ  Ｃｏｍｐａｎｙ（Ｏｓａｋａ，Ｊａｐａｎ）により製造されたＡＱＵＡ  ＫＥＥＰ（登録商標）高吸収性ポリマーが含まれる。一部の実施形態について、適していることが見出されたＡＱＵＡ  ＫＥＥＰ（登録商標）の速効性バージョンは、ＡＱＵＡ  ＫＥＥＰ（登録商標）１０ＳＨ−Ｐである。追加のポリマーは、市販されているＳｔｏｃｋｈａｕｓｅｎ  Ｉｎｃ．，Ｇｒｅｅｎｓｂｏｒｏ，Ｎ．Ｃ．から入手可能なＣＡＢＬＯＣ  ８０ＨＳ；Ｅｍｅｒｇｉｎｇ  Ｔｅｃｈｎｏｌｏｇｉｅｓ，Ｉｎｃ．，Ｇｒｅｅｎｓｂｏｒｏ，Ｎ．Ｃ．から入手可能なＬＩＱＵＩＢＬＯＣＫ（登録商標）２Ｇ−４０；Ｈｏｅｃｈｓｔ  Ｃｅｌａｎｅｓｅ  Ｃｏｒｐｏｒａｔｉｏｎ，Ｂｒｉｄｇｅｗａｔｅｒ，Ｎ．Ｊ．から入手可能なＳＡＮＷＥＴ  ＩＭ１０００Ｆ；Ｎｉｐｐｏｎ  Ｓｈｏｋｕｂａｉ  Ｃｏ．，Ｌｔｄ．，Ｏｓａｋａ，Ｊａｐａｎから入手可能なＡＱＵＡＬＩＣ  ＣＡ；およびＳｕｍｉｔｏｍｏ  Ｋａｇａｋｕ  Ｋａｂｕｓｈｉｋｉ  Ｋａｉｓｈａ，Ｊａｐａｎから入手可能なＳＵＭＩＫＡ  ＧＥＬとして見出すことができる。追加のＳＡＰは、Ｄｏｗ  Ｃｈｅｍｉｃａｌ（Ｍｉｄｌａｎｄ，Ｍｉｃｈ．）およびＣｈｅｍｄａｌ（Ａｒｌｉｎｇｔｏｎ  Ｈｅｉｇｈｔｓ，Ｉｌｌ．）などいくつかの製造業者からも市販されている。ポリマーの大部分（重量当たり５０重量％超、好ましくは７０重量％超）が、１グラム当たり２００ｇ以上の吸収能力を有する限り、上記のＳＡＰのいずれかを、２種以上のポリマーのブレンドとして含めることができる。
【００５１】
吸収測定は、ティーバッグ法、遠心分離法および篩法などのいくつかの方法の下で実施することができる。ティーバッグ法によれば、約５×５ｃｍのバッグに試料を入れ、次いでバッグをその周囲を囲んで封止する。次いで、バッグを皿に過剰量の水または０．９％ＮａＣｌ溶液と共に置き、試料に溶液を吸収させ、バッグ中で自由に１時間またはそれが平衡に到達するまで膨潤させる。次いで、バッグを除去し、過剰溶液があればそれから試料を分離し、秤量して、膨潤能力を算出する。次いで、ポリマー試料の吸収能力を次式に従って算出することができる。
【数１】
2020514431.tif 000002
（式中、Ａｓ＝試料吸収度；Ａｂ＝ティーバッグ材料吸収度；ｍｍ＝吸収後のティーバッグと試料の重量；ｍｂ＝空の乾燥ティーバッグの重量；およびｍｓ＝乾燥試料の重量）
【００５２】
一実施形態において、ＳＡＰ（または２種以上のブレンドが使用される場合少なくともＳＡＰの大部分）は、少なくとも２００ｇ／ｇの吸収能力を有し、ここで、１ｇのＳＡＰは、最大２００ｇの水を吸収することができる。ＳＡＰは、２０秒以下、より好ましくは１０秒以下または５秒以下の吸収速度の速効性ポリマーでもあり得る。
【００５３】
カプセル化
開示された実施形態のすべてにおいて、発熱反応を制御するために構成成分のある程度のカプセル化を含むようにさらに加工することができる。例えば、一手法は、ＧＡ粒子またはゲル形成組成物をカプセル化して、その貯蔵寿命を延ばし、かつ一旦活性化溶液に曝露されるとエネルギーの放出を制御することの両方である。本明細書では「カプセル化」は、適当なカプセル化材料に、ＧＡの少なくとも一部分またはゲル形成組成物の他の部分を、カプセル化材料が粒子の表面に付着するように実質的に封入することを意味する。本明細書では「適当なカプセル化材料」または「カプセル材」は、ゲル形成組成物の製剤化（ｆｏｒｍｕｌａｔｉｏｎ）および製造条件に耐えるのに十分頑強であり、製剤と相溶性があり、その性能に悪影響を及ぼさない材料を意味する。ただし、熱生成を延ばすことは有害な効果でない。さらに、適当なカプセル化材料は、組成物に付着する。カプセル材の付着は、共有結合性化学結合によってまたは非共有結合性相互作用（例えば、イオン、Ｖａｎ  ｄｅｒ  Ｗａａｌｓ、双極子−双極子など）によって起こり得る。
【００５４】
本明細書では「マイクロカプセル化された」は、カプセル化された構成成分の平均直径が約１μｍ〜約１０００μｍであることを意味する。カプセル化された構成成分が長方形または非対称である場合には、平均直径は、最大長を有する構成成分のその部分を横切って測定される。一実施形態において、上述の組成物のすべてまたは一部分をマイクロカプセル化することができ、カプセル化された生成物は、約１μｍ〜約１０００μｍ、あるいは約１μｍ〜約１２０μｍ、あるいは約１μｍ〜約５０μｍ、あるいは約１μｍ〜約２５μｍの平均直径を有する。別の実施形態において、カプセル化された生成物は、約１００μｍ〜約８００μｍ、または約５００μｍ〜約７００μｍ、例えば６００μｍなどの平均直径を有する。
【００５５】
適当なカプセル化材料の非限定的な例には、ポリスチレン、メタクリラート、ポリアミド、ナイロン、ポリ尿素、ポリウレタン、ゼラチン、ポリエステル、ポリカーボナート、改変ポリスチレン、およびエチルセルロース分解性ポリマーマトリックスなどが挙げられる。一実施形態において、カプセル化材料は、ポリ（ラクチド−ｃｏ−グリコリド）（ＰＬＧ）、ポリ（グリシジルメタクリラート）（ＰＧＭＡ）、ポリスチレン、またはそれらの組合せである。他の実施形態において、カプセル材はヒドロキシプロピルメチルセルロースである。適当なカプセル化材料は、約５ｋＤａ〜約２５０ｋＤａ、あるいは約２００ｋＤａ〜約２５０ｋＤａ、あるいは約５０ｋＤａ〜約７５ｋＤａ、あるいは約１０ｋＤａ〜約５０ｋＤａ、あるいは約１０ｋＤａ〜約２５ｋＤａの分子量を有することができる。
【００５６】
合金構成成分（すなわち、カソードとアノードの両方）のいずれかまたはすべてを、カソードおよび／またはアノードを別々に、結合剤とまたは結合剤なしのいずれかでカプセル化することができることも理解されるべきである。様々な構成成分の被覆の異なる組合せを使用し、公知のカプセル化技法を使用するルーチンの最適化により、理想的なカプセル化形式を、組成物が役立てられている使用に基づいて決定することができる。例えば、治療上の利点をより長期間達成するように意図されているボディーラップについては、より溶解しにくい被覆が、熱生成の期間を延ばすのに望ましい。あるいは、医薬品の投与については、より溶解しやすい被覆が、より短いタイムスパンにわたってより高温を達成するのに望ましい。
【００５７】
上記の被覆の化学的特性、ならびにナノテクノロジー、エネルギー物質および医療分野などの様々な分野におけるそれらの使用は周知であり、そのような最適化は、この膨大な知識体系に基づいて容易に達成することができる。
【００５８】
結合剤
ゲル形成組成物は、ＳＡＰに加えてポリマーまたはプラスチックなど少なくとも１種の結合剤も含むことができる。例示的な結合剤には、天然樹脂、合成樹脂、ゼラチン、ゴム、ポリ（ビニルアルコール）、ヒドロキシエチルセルロース、セルロースアセタート、セルロースアセタートブチラート、ポリ（ビニルピロリドン）、カゼイン、デンプン、ポリ（アクリル酸）、ポリ（メチルメタクリル酸）、ポリ（塩化ビニル）、ポリ（メタクリル酸）、スチレン−無水マレイン酸コポリマー、スチレン−アクリロニトリルコポリマー、スチレン−ブタジエンコポリマー、ポリ（ビニルアセタール）（例えば、ポリ（ビニルホルマール）およびポリ（ビニルブチラール））、ポリ（エステル）、ポリ（ウレタン）、フェノキシ樹脂、ポリ（塩化ビニリデン）、ポリ（エポキシド）、ポリ（カーボナート）、ポリ（酢酸ビニル）、ポリ（オレフィン）、セルロースエステル、およびポリ（アミド）が含まれる。結合剤を、ゲル形成組成物に水または有機溶媒中の溶液または乳濁液として添加して、公知の方法を使用して一緒にブレンドすることができる。
【００５９】
水素ガス抑制
本明細書で企図されるように、ガス抑制、特に水素ガス抑制は、同様のまたは同一の抑制されていない反応に対して考察される。抑制されていない反応において、ガスは、公知のレベル、従来知られているレベル、または反応物に基づいて算出することができるレベルで自由に生成される。本明細書で企図されるガス抑制は、抑制されていない反応に対する、形成された発熱性組成物（例えば、ゲル、フォームなど）からのガス生成および放出の低減百分率を指す。例示的な実施形態について本明細書に提供される実験データは、９０％超のガス抑制を実証するが、より高いレベルのガス抑制、最大１００％を含むガス抑制が企図される。ある特定の実施形態において、３０％または約３０％〜９５％または約９５％のガス抑制が提供される。ある特定の実施形態において、３７％もしくは約３７％、または約３７％超のガス抑制が提供される。ある特定の実施形態において、約３７％〜９３％、９３％もしくは約９３％、または約９３％超のガス抑制が提供される。
【００６０】
一実施形態において、水素ガス副生成物を抑制するゲル形成発熱性組成物は、ＳＡＰ、１種以上のＧＡ粒子、および金属性二次シェルと呼ばれることもある、二次シェルまたは電子軌道結合特性を有する金属の均質混合物から調製することができる。この金属性二次シェルは、二次シェル電子との反応によるまたは電子共有パターン内における水素ガスの形成を阻害または防止することができ、ＧＡ合金粒子の最外表面における水素副生成物をなくす。効果的に、金属性二次シェルは、表面レベルにおける水素ガスの生成を妨げる。典型的には、大部分の元素は、それらの外部軌道からの電子のみを使用して、他の元素と結合することができる。「二次シェル」結合特性を有するこれらの金属は、２つの最外シェル／これらの金属性二次シェルの電子構造に共通の電子軌道、例えばｓ軌道、ｄ軌道、ｐ軌道および／またはｆ軌道を使用して、他の元素と結合して、予想外の組合せを生成することができる。この実施形態の場合、水素原子は、還元され、Ｈ２または分子状水素ガスになる代わりに、元素状マグネシウム原子、水酸化マグネシウム、酸化マグネシウムおよび／または水分子と結合するときこの二次相互作用によって阻害される。
【００６１】
例示的な金属性二次シェルとしては、スカンジウム、チタン、バナジウム、クロム、マンガン、鉄、コバルト、ニッケル、銅、亜鉛、イットリウム、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、白金、金、水銀、ラザホージウム、ドブニウム、シーボーギウム、ボーリウム、ハッシウム、マイトネリウム、およびウンウンニリウムなどの遷移金属などを挙げることができる。
【００６２】
金属性二次シェルの一実施形態には、二酸化マンガンが含まれ得る。二酸化マンガンは、水素ガスに有効な阻害剤であり、比較的安価で、容易に入手可能で、安全で、環境、人々、植物および動物の生命に無害である。
【００６３】
本明細書に開示された金属性二次シェルはいずれも、ＧＡ粒子とボールミルで一緒に粉砕し、次いで高吸収性ポリマー（ＳＡＰ）材料を組成物と一緒にさらに混合することによって、ＧＡ粒子と組み合わせることができる。ある特定の実施形態において、ドラムミキサー、ブラウンミキサー、リボンブレンダー、ブレードブレンダー、Ｖ字形ブレンダー、バッチミキサーなど様々な市販のミキサーおよびブレンダーのいずれかを使用して、均質混合物を生み出すことができる。好ましいブレンダーは、ＧＡ粒子、金属性二次シェル、またはＳＡＰを過剰にせん断しないものである。使用される機器のタイプに応じて、２つの主構成成分およびいずれかの任意で含まれていてもよい構成成分を逐次または同時に混合容器に添加し、均一にブレンドされた生成物が形成されるまで混合される。
【００６４】
このゲル形成組成物では、出力ガスが大幅に低減し、熱が、活性化のための酸素の非存在下でほとんど水素ガス副生成物なしに安全にかつ効果的に生成される。一部の実施形態において、二次シェルがゲル形成組成物に含まれていない場合に比べて９０〜１００％の水素ガス副生成物が抑制または阻害されたことが見出された。
【００６５】
この組成物の他の実施形態において、水素ガスの正味の阻害の結果として、他の改善がもたらされる。例えば、水との典型的なＭｇ−Ｆｅ合金反応は、ヒト嗅覚が水素ガスを金属臭として検知することができるので、非常に「金属性の臭気」を生成する。水との典型的なＭｇ−Ｆｅ合金反応は、非常に「金属性の臭気」を生成し、それをヒト嗅覚が認識することができる。この臭気は、非毒性であるけれども、ある特定の人々には特に食品の存在下で非常に不快であり得る。食体験は、味と臭気の両方に関連し、したがって不快な臭気は、食体験を台無しにするおそれがある。食品および食は一例であり、そのような金属性の臭気を防止する利点は、基となる組成物のいくつかの他の利点およびより広い範囲の使用の可能性をもたらす。この組成物のある特定の実施形態は、金属性の臭気が生じるのを防止することによって、およびＳＡＰによって形成されたヒドロゲルに他の臭気を吸収することによって、この問題を解決する。
【００６６】
この組成物の他の実施形態において、Ｍｇ−Ｆｅ合金反応の「金属性の臭気」を低減または阻害するために、活性炭が組成物と共に臭気吸収剤として使用される。活性炭は、ある特定の実施形態において水素ガス副生成物を吸収しようと奮闘することがあるが、活性炭を組成物に添加すると、予想外なことに発熱反応の電子間の「プッシュプル」または「綱引き」と相互作用し、軌道殻および水素結合力がＳＡＰゲルマトリックスと一緒にまたそれに対抗して働く。この点において、ＳＡＰが熱プロファイルを緩衝、制御、延長し、予想可能なものとする能力は、活性炭を添加することによって影響を受けることがある。驚くべきことに、活性炭を添加すると、発熱反応をより効率的にし、より高い全カロリー出力の産出をより長くする助けとなる。活性炭は、組成物の約２〜２５％の量で存在することができる。
【００６７】
活性炭には、様々な粒径のグラファイト材料、他の炭素粉末の組合せが含まれ得る。一般に、本明細書で企図される活性炭の形は、導電性の形の活性炭である。ゲル形成組成物の電気的相互作用に対してこれらの改変剤の一部または全部の組合せを使用すると、発熱反応の全効率に関して特に有利である。具体的には、伝導性鉱物の磁気品質は、ＳＡＰと合金の間の上記の電気的／水素結合のせめぎ合いと相互作用する。
【００６８】
他の実施形態において、マグネタイト（Ｆｅ３Ｏ４）を、本開示に記載されているガルバニック合金粒子およびＳＡＰの実施形態の１つ以上と組み合わせて使用する、膨張性の発熱性組成物が開示される。マグネタイトを使用することは、水性溶液で活性化されると、熱出力時間を犠牲にすることなく独特の熱曲線を有する（例えば、熱をより長い持続時間および／またはより高い温度で発生させることができる）発熱反応を引き起こすことができるので、特に有利である。
【００６９】
活性化溶液は、一般に水などの水性溶液であり得る。ゲル形成組成物または活性化溶液のいずれかが少なくとも１種の電解質を含有し、それが発熱反応を開始させるために必要とされる電気化学的プロセスを助けることに留意することも重要である。本明細書では、「電解質」という用語は、導電性である、自由イオンを含有する物質を意味する。電解質溶液は、普通イオン性溶液であり、通常は酸、塩基または塩の溶液として存在する。塩は、水などの水性溶媒に入れるとそれらの構成成分元素に解離する。好ましい電解質の例としては、塩化カリウム、塩化ナトリウムおよび塩化カルシウムが挙げられる。
【００７０】
粒子状ゲル形成組成物は、膨張体積および率、ならびに熱生成および保持を測定することによって試験される。粒子状ゲル形成組成物は、少なくとも２倍、好ましくは５倍、またはさらには１０倍（体積／体積）に膨張する場合に最適とみなされる。少なくとも１０５°Ｆの温度を実現し、少なくとも１００°Ｆの温度を１時間維持することができる場合に、「効率的」であるとみなされる。
【００７１】
一実施形態において、マグネシウム−鉄粒子は、２〜２０重量％の鉄と８０〜９８重量％のマグネシウムを気密封止ボールミル中で一緒に混合することによって調製することができる。
【００７２】
一実施形態において、発熱性粒子状ゲル形成組成物は、４００ｇ／ｇより高い吸収能力を有する。
【００７３】
一実施形態において、ブレンド混合物は、２０：１〜５：１の重量比のガルバニック合金粒子と高吸収性ポリマーを混合することによって形成される。他の実施形態において、混合物は、約１：１の重量比のガルバニック合金粒子と高吸収性ポリマーを混合することによって形成される。他の実施形態において、混合物は、２０：１〜５：１の重量比の高吸収性ポリマーとガルバニック合金粒子を混合することによって形成される。
【００７４】
粉砕より前に、乾燥不活性ガスを用いて、空気を取り除く。生成物が均一になるまで、粉砕を室温または室温付近（例えば、１５〜５０℃）で継続する。ガルバニック合金生成物について、主に水蒸気の放出による減量を測定することによって、生理食塩水（例えば、０．５〜１０％塩化ナトリウム）と接触したとき反応する能力を試験することができる。
【００７５】
本明細書で企図される頻繁な実施形態において、組成物は、発熱反応時に、または発熱反応の結果としてその他の時に組成物（反応した、反応している、形成されたゲル／フォーム、膨張しているまたは膨張した発熱性などの組成物を指す）から生成または放出されるガスを最小またはほぼゼロにするように適合されている。頻繁に含まれる実施形態において、発熱反応によって生成されたガスの４０％もしくは約４０％超、４５％もしくは約４５％超、５０％もしくは約５０％超、５５％もしくは約５５％超、６０％もしくは約６０％超、６５％もしくは約６５％超、７０％もしくは約７０％超、７５％もしくは約７５％超、８０％もしくは約８０％超、８５％もしくは約８５％超、９０％もしくは約９０％超、９３％もしくは約９３％超、または９５％もしくは約９５％超が抑制され、発熱反応時に、または発熱反応の結果としてその他の時に組成物（再び、反応した、反応している、形成されたゲル／フォーム、膨張しているまたは膨張した発熱性などの組成物を指す）から放出されない。
【００７６】
水素副生成物封鎖
別の実施形態において、ＧＡ粒子を高吸収性ポリマーおよび過マンガン酸リチウム、過マンガン酸ナトリウム、過マンガン酸カリウム、鉄酸リチウム、鉄酸ナトリウム、もしくは鉄酸カリウムなどの過マンガン酸塩または鉄酸塩酸化体とブレンドまたは混合して、均質混合物を形成することができる。この点において、水素ガス副生成物が逃避し得る前に組成物内で水素を酸化するまたはなくすための、Ｍｇ−ＦｅなどのＧＡ粒子の酸化反応に基づく安全な自己加熱性組成物が開示される。ゲル形成組成物は、前述したように空気の非存在下で水または生理食塩水などの電解質水溶液などの活性剤溶液と接触させると活性化することができる。
【００７７】
過マンガン酸カリウムもしくは鉄酸カリウムなどの過マンガン酸塩または鉄酸塩酸化体のＧＡおよびＳＡＰ混合物への添加によって、Ｍｇ−Ｆｅ合金によって放出される水素と、それが水素ガスに変換し、逃避し得る前に組み合わせることができる酸素供給源が得られる。次に、反応中に、水および過酸化水素（Ｈ２Ｏ２）が生成することがあり、次にそれが、Ｍｇ−Ｆｅ合金に水の供給源を供給にフィードバックし、その酸化−還元反応で助けとなる。この実施形態において、過酸化水素は、最終的に水と酸素分子の別の供給源とに分解する。言い換えれば、Ｈ２ガス副生成物を捕獲し、水に変換することができる。過マンガン酸カリウムまたは鉄酸カリウムが好ましいことがあるが、本開示の領域内で他の還元性種を使用することができる。
【００７８】
この組成物のある特定の実施形態において、そのような酸化体をゲルと使用すると、例えば過マンガン酸カリウムに起因し得る紫色の染みまたは変色が生じ得る。食品を加温する場合などある特定の用途について、これは、食品容器が透過性パウチと接触することがあり、染色剤が透過性パウチから食品容器、ひいては食品を食べる人の手に移動するので、禁止副生成物であり得る。しかし、この変色および染色は、組成物のゲル化によって解決することができる。例えば、ある特定の実施形態において示されているゴム様の濃密なヒドロゲルは、液体を、それらが周囲の材料を染色するまたは変色させる前に封鎖することができる。次いで、染色剤はゲルによって「捕捉」または封鎖されるので、変色した溶液の移動を低減するまたはなくすことができる。同時に、これらの還元性種によって発生された酸素は、ゲルを通って流動するまたは「泡になって出る」ことができ、遊離水素分子との再組み合わせが可能になり、その再組み合わせはゲル内で起こり得る。
【００７９】
液体活性剤による構成および活性化は、封止容器の内部で起こって、染色剤がゲル形成組成物に吸収および封鎖される時間が得られる。ある特定の実施形態において、容器の１つ以上の層は、透過性であってもよく、他の層は不透過性であってもよい。
【００８０】
ある特定の実施形態において、容器内で発生した熱は、空気の生成および水蒸気の流出のため容器を膨張させる。したがって、容器に外部大気圧への通気孔をつけなければならない。この通気は、不織（または織）布などの透過性材料のパネル、穿孔プラスチックカバーなどによって行うことができる。この透過性層は、組成物が水性溶液と接触するチャンバーの上に設置することができる。染色溶液の漏出をさらに遅らせるために、水溶性フィルムまたは被覆の層を、組成物に直接隣接する透過性層の内側に適用することもできる。水溶性材料の非限定的な例は、ポリビニルアルコール（ＰＶＡまたはＰＶＯＨ）であり得るが、水溶性被覆またはフィルムを必要または要求に応じて使用することができる。他の実施形態において、容器は蒸気圧弁を含むことができる。これらの「弁」は、所定のレベルの蒸気または熱気圧を通気することができる。ある特定の実施形態において、このレベルの遅延は、すべての液体染色剤が封鎖されていることを保証するように時間プログラミングされる。
【００８１】
封止容器からの蒸気および加熱された副生成物ガスの通気を遅延させることによって、上記の還元性種によって導入された遊離酸素およびＧＡ合金の酸化によって生成された遊離水素に関してさらに混合および組み合わせを行うことができる。次に、水素副生成物をさらになくすことができる。さらに、ある特定の実施形態において、ゲルおよび蒸気の熱および湿りが水溶性被覆を透過するにつれて、それは、容器内で実質的な圧力が高まり得る前に急速に溶解することができる。次に、透過性層を通して、圧力を放出することができる。この遅延も、すべての遊離水素ガスが除去されていることを保証する。
【００８２】
水素ガス副生成物を含まない発熱性ゲル
別の実施形態において、過酸化物分解の触媒を、上記のＳＡＰなどの緩衝剤とブレンドまたは混合して、均一か、それとも均質である粉末混合物などの混合物を形成することができる。触媒を過酸化物分解および緩衝剤と組み合わせると、水素ガス副生成物をもたらさない発熱反応を引き起こすことができる。ブレンドされた圧縮スポンジ、粘土粒子、ならびに他の合成および改変天然材料からの粒子を含めて、組成物と共に使用するための他の緩衝剤が企図される。緩衝剤として組成物と共に使用するために企図された一部の合成高吸収性材料ポリマーには、ポリ（アクリル酸）およびポリ（メタクリル酸）のアルカリ金属およびアンモニウム塩、ポリ（アクリルアミド）、ポリ（ビニルエーテル）、ビニルエーテルおよびアルファ−オレフィンとの無水マレイン酸コポリマー、ポリ（ビニルピロリドン）、ポリ（ビニルモルホリノン）、ポリ（ビニルアルコール）、ならびにそれらの混合物およびコポリマーが含まれる。しかし、組成物はそのように限定されず、組成物と共に使用するために企図された他の高吸収性材料には、加水分解アクリロニトリル−グラフトデンプン、アクリル酸グラフトデンプン、メチルセルロース、キトサン、カルボキシメチルセルロース、ヒドロキシプロピルセルロースなどの他の天然および改変天然ポリマー、ならびにアルギナート、ザンサンガム、ローカストビーンガムなどのある特定の天然ゴムが含まれる。
【００８３】
過酸化物分解の触媒と共に使用するための緩衝剤の量および特徴は、組成物に関連している発熱反応を制御および／または安定化するように選択的に変更することができる。緩衝剤は、例えばカーボナート溶液を例えば硫酸マグネシウムで抑制することによって、組成物のカロリー値出力をより高いまたはより低い速度で調整するように選択的に変更することもできる。次に、これは、過酸化水素分解が平坦化することができるように組成物が反応する機構に影響する。これは、安定な発熱反応をより非効率または不安定にすることが反応の出力を制御または改変する一手法であることも見いだされたため、分解をより効率的なものにするので特に有利である。
【００８４】
これらの実施形態における発熱性の膨張性組成物を、過酸化物、例えば過酸化水素（Ｈ２Ｏ２）を含有する活性剤溶液と接触させると活性化することができる。例えば、過酸化物分解触媒をＳＡＰとブレンドし、過酸化水素で活性化して、発熱反応を生み出すことができる。過酸化物分解触媒は、ＳＡＰまたは１種もしくは複数の他の緩衝剤と混合するのに適したどのような過酸化物分解触媒であってよい。例えば、過酸化物分解触媒は、酸化マンガン、塩化第二鉄などの第二鉄塩、またはカタラーゼなどの酵素であってよい。
【００８５】
ある特定の実施形態において、触媒のカプセル化は、カプセル材の溶解性に基づいて、熱出力の曲線に影響し、反応を遅延または引き延ばすことができる。熱出力に影響する他の手法には、酸化マンガン（ＭｎＯ２）、酸化亜鉛（ＺｎＯ）、酸化銅、ＰｈＯ２、二酸化鉛、赤色酸化鉄（ＩＩＩ）、ペルオキシダーゼ酵素、ヨウ化カリウム、塩化第二鉄などを含めて触媒を変更することが含まれ得る。
【００８６】
この組成物は、組成物に関連している発熱反応が長く持続し、安全で、制御されており、活性剤溶液が生理食塩水または水に対してはるかに低い凝固点を有するので、特に有利である。これは、より高い高度または氷点下状態など温度が実質的に低減され得る操作環境において特に有用である。好ましくは、凝固点−３１℃の３５重量％の過酸化水素を使用することができるが、他の重量百分率を必要または要求に応じて使用することができる。さらに、反応が触媒反応であるので、ＳＡＰ混合物または１種もしくは複数の他の緩衝剤との混合物中における過酸化物分解触媒の存在を最小限に抑えることができる。好ましい一実施形態において、酸化マンガンとＳＡＰの均質な混合物を過酸化物溶液で処理して、水および酸素ガスのみ生成する発熱反応を引き起こすことができる。
【００８７】
本開示のゲル形成組成物は、水和されると膨張ゲルまたはフォームマトリックスを形成し、エネルギー放出とエネルギー管理との間の平衡を創造するので有用である。ある特定の実施形態において、これは、本明細書に開示された組成物中のＳＡＰと他の活性成分との関係によってもたらされる。いかなる動作理論にも束縛されることを望むものではないが、ＳＡＰは急速に水性溶液を吸収し、それによって、組成物の残りの成分の反応の可能性が限定される。次いで、水分がゲル構成成分から残りの構成成分に移されるにつれて、制御された反応が起こる。この反応は熱を発散し、その熱はゲルに戻され、そのゲルは熱を加熱されたガスの形で空気中に逃避させるのではなく貯蔵する。この相乗的な熱貯蔵および分配系は、医学的、治療的および美容処置などの商業的用途に有益な効果をもたらす。ゲル形成粒子は、水和されるにつれて膨張するので、異なるいくつかの装置のいずれかに組み込むことができ、膨潤するにつれて、所望の場合には膨張し、それらを使用して、発熱性ゲルの平らなブランケットを創造することができ、それによって表面積接触を最大限にし、不均一な熱の面積をなくす。過酸化物分解速度は、例えば炭酸ナトリウム溶液の添加および変化形、ならびに比較的高濃度の塩またはイオンの形のマグネシウム、例えば硫酸マグネシウムによって改変することができる。
【実施例】
【００８８】
以下に続く実施例において、重量比、混合時間、および他のデータ点などの条件を特定の意図した使用向けに容易に最適化することができる。例えば、消費者用途では、皮膚と接触させるように意図されている医療品のための温度よりも高い温度を達成する組成物を提供することが望ましいことが多い。
【００８９】
実施例１
水素ガスが抑制されていないＭｇＦｅ実施形態
一実施形態において、ガルバニック合金材料は、０．５グラムのＭｇＦｅおよび０．５グラムのＳＡ６０Ｓを含む。ガルバニック合金およびＳＡＰ（ＳＡ６０Ｓ）の混合物を試験管に入れ、５グラムの３％生理食塩水を添加する。栓をし、発熱反応によって排出されたガスを強制的にチュービングに通し、水で完全に満たされたフラスコに送り込む。水は、ビーカーに追い出される。ガス放出によって追い出された水の量を記録した。試験１は、３０３．２グラムの水が追い出されたことを示し、試験２は、３０５．６グラムの水が追い出されたことを示し、試験３は、２９８．７グラムの水が追い出されたことを示し、試験４は、３０１．２グラムの水が追い出されたことを示し、試験５は、３０４．６グラムの水が追い出されたことを示した。
【００９０】
実施例２
Ａ．非粉砕ＭｎＯ２組成物混合物、水素ガスを抑制
一実施形態において、ガルバニック合金粒子、ＳＡＰ、およびＭｎＯ２は、ブレンディング装置中で一緒にブレンドして、粉末混合物を形成することによって調製する。材料は、０．５グラムのＭｇＦｅ、０．５グラムのＳＡ６０Ｓ、および０．５グラムのＭｎＯ２を含む。粉末混合物を試験管に入れ、５グラムの３％生理食塩水を添加する。栓をし、発熱反応によって排出されたガスを強制的にチュービングに通し、水で完全に満たされたフラスコに送り込む。水は、ビーカーに追い出される。ガス発生によって追い出された水の量を記録した。抑制されていない実施例１に対して約６２．９％のガスが発生し、約３７％のガスが抑制された。
【００９１】
Ｂ．粉砕ＭｎＯ２組成物混合物、水素ガスを抑制
一実施形態において、ガルバニック合金粒子およびＳＡＰは、高速ボールミルを使用して、ＭｇＦｅをＭｎＯ２と合金化し、それをＳＡＰ（ＳＡ６０Ｓ）と組み合わせることによって調製する。材料は、０．５グラムのＳＡ６０Ｓとブレンドされた０．５グラムのＭｇＦｅ／ＭｎＯ２合金を含む。ＭｇＦｅ／ＭｎＯ２合金をＳＡＰとブレンドする。ＭｇＦｅ／ＭｎＯ２合金とＳＡＰのブレンドを試験管に入れ、５グラムの３％生理食塩水を添加する。栓をし、発熱反応によって排出されたガスを強制的にチュービングに通し、水で完全に満たされたフラスコに送り込む。水は、ビーカーに追い出される。ガス発生によって追い出された水の量を記録する。結果は、反応によって生成されたガスの大部分が抑制されていることを示す。
【００９２】
実施例３
過マンガン酸カリウムＫＭｎＯ４組成物混合物、水素ガスを抑制
一実施形態において、ガルバニック合金粒子、ＳＡＰ、およびＫＭｎＯ４は、ブレンディング装置中で一緒にブレンドして、粉末混合物を形成することによって調製する。ガルバニック合金材料は、０．５グラムのＭｇＦｅ、０．５グラムのＳＡ６０Ｓ、および０．５グラムのＫＭｎＯ４を含む。粉末混合物を試験管に入れ、５グラムの３％生理食塩水を添加する。栓をし、発熱反応によって排出されたガスを強制的にチュービングに通し、水で完全に満たされたフラスコに送り込む。水は、ビーカーに追い出される。ガス発生によって追い出された水の量を記録した。実施例１に対して約６．８％のガスが発生し、約９３．２％のガスが抑制された。
【００９３】
本明細書に記載および例示して、本発明の性質を説明にしてきた詳細、材料、ステップおよびパーツの配置に、当業者は添付の特許請求の範囲で表現されている本発明の原理および範囲内でさらなる多くの変化をもたらすことができると理解される。
【００９４】
したがって、以下の特許請求の範囲の単語または要素の定義は、文字通り記述されている要素の組合せを含むだけではないと本明細書に定義される。以下の特許請求の範囲における要素のいずれか１つと２つ以上の要素の均等物との置換を行うことができること、またはある請求項における２つ以上の要素と単一の要素と置換することができることも企図される。要素は、ある特定の組合せで作用するものと上に記載され、さらにはそのようなものとして最初に特許請求されているが、特許請求された組合せからの１つ以上の要素を組合せから場合によっては削除することができること、および特許請求された組合せは、部分組合せまたは部分組合せの変化形を対象にすることができることをはっきりと理解されたい。
【００９５】
当業者によって考慮され、現在公知であり、または後に想到される、特許請求された主題からのわずかな変化は、均等に特許請求の範囲内であるとしてはっきりと企図される。したがって、当業者に現在または後に公知の明らかな置換は、定義された要素の範囲内であると定義される。したがって、特許請求の範囲には、上に具体的に例示および記載されたもの、概念的に均等であるもの、明らかに置換することができるもの、さらには実施形態の本質的な考えを組み込んだものが含まれると理解されたい。
【００９６】
上に記載されたものには、１つ以上の実施形態の例が含まれる。当然、上記の実施形態を記載する目的で構成成分または方法論の考えられるあらゆる組合せを記載することは可能でないが、当業者は、様々な実施形態の多くのさらなる組合せおよび並べ替えが可能であることを認識することができる。したがって、記載された実施形態は、添付の特許請求の範囲の趣旨および範囲内に入るそのような修正、改変および変化形をすべて包含するように意図されている。さらに、「含む（ｉｎｃｌｕｄｅｓ）」という用語が詳細な説明または特許請求の範囲で使用されている範囲で、そのような用語は、「含む（ｃｏｍｐｒｉｓｉｎｇ）」という用語がある請求項において移行語として用いられているときに解釈されるように「含む（ｃｏｍｐｒｉｓｉｎｇ）」と同様に包含的であるように意図されている。
【国際調査報告】
2020514431.tif 000003
2020514431.tif 000004
2020514431.tif 000005
2020514431.tif 000006
2020514431.tif 000007
2020514431.tif 000008